ПОРИСТАЯ МЕМБРАНА И СПОСОБ ЕЕ ПОЛУЧЕНИЯ

1. Пористая мембрана, например, для ультра- и микрофильтрации, представляющая собой пленку, содержащую прямые пустотелые каналы (поры), имеющие сужения в приповерхностном слое, отличающаяся тем, что она содержит по крайней мере два массива взаимно пересекающихся каналов, и по крайней мере один из массивов состоит из несквозных каналов, начинающихся на поверхности и заканчивающихся в глубине пленки.
2. Мембрана по п.1, отличающаяся тем, что поровые каналы имеют сужения только у одной поверхности мембраны, и по крайней мере один массив несквозных каналов выходит на эту поверхность.
3. Мембрана по п.1, отличающаяся тем, что поровые каналы имеют сужения у обеих поверхностей мембраны.
4. Мембрана по п.3, отличающаяся тем, что она содержит по крайней мере два массива несквозных каналов, по крайней мере один из которых выходит на одну поверхность и по крайней мере один их которых выходит на другую поверхность.
5. Мембрана по п.1, отличающаяся тем, что отношение диаметра каналов пор на поверхности к диаметру каналов в толще мембраны находится в пределах от 1:1,5 до 1:5.
i
i
i
i
i
6. Способ изготовления мембраны, например, для ультра- и микрофильтрации, представляющей собой пленку, содержащую прямые пустотелые каналы (поры), имеющие сужения в приповерхностном слое, при этом содержащей по крайней мере два массива взаимно пересекающихся каналов, при этом по крайней мере один из массивов состоит из несквозных каналов, начинающихся на поверхности и заканчивающихся в глубине пленки, включающий облучение полимерной пленки тяжелыми заряженными частицами и последующее химическое травление, отличающийся тем, что массив несквозных каналов получают путем облучения пленки под углом α к нормали к поверхности пленки частицами с пробегом R, флюенсом n, а величины α и R выбирают из условия
i
i
R cosα<L,
где L - толщина пленки;
при этом травление проводят до достижения диаметра каналов пор в толще мембраны d, который выбирают из условия
i
ij
i
H d n sin β/cosα≥1,
где Н - толщина слоя, в котором происходит пересечение i-ого и j-ого массивов каналов;
ij
β - острый угол, образуемый пересекающимися осями каналов, принадлежащих i-ому и j-ому массивам.
7. Способ изготовления мембраны по п.6, отличающийся тем, что сужение каналов пор в приповерхностном слое получают путем добавления поверхностно-активного вещества в раствор, используемый для химического травления.
8. Способ изготовления мембраны по п.6, отличающийся тем, что, с целью получения сужений каналов пор только с одной стороны мембраны, до химического травления проводят обработку полимерной пленки с одной стороны ультрафиолетовым излучением в кислородсодержащей атмосфере.
9. Способ изготовления мембраны по любому из пп.6-8, отличающийся тем, что в качестве полимерной пленки берут полиэтилентерефталатную пленку.
10. Способ изготовления мембраны по любому из пп.6-8, отличающийся тем, что в качестве полимерной пленки берут поликарбонатную пленку.
11. Способ изготовления мембраны по любому из пп.6-8, отличающийся тем, что в качестве полимерной пленки берут полиэтиленнафталатную пленку.
12. Способ изготовления мембраны по любому из пп.6-8, отличающийся тем, что в качестве тяжелых заряженных частиц используют многозарядные ионы, ускоренные на ускорителе, например циклотроне.
i
i
13. Способ изготовления мембраны по п.12, отличающийся тем, что для создания массивов сквозных и несквозных каналов пор в мембране используют один и тот же пучок ускоренных ионов, по крайней мере одну часть которого пропускают через снижающую энергию ионов фольгу, толщину и материал которой выбирают в зависимости от энергии ионов из условия R cosα<L.
i
i
i
i
i
i
i
i
i
i
ij
i
ij
i
min
max
min
max
14. Способ изготовления мембраны по п.6, отличающийся тем, что угол α входа частиц в пленку варьируют в интервале [α , α ], величину R выбирают из условия R cos α<L для любого α от α  до α , а для вычисления величины Н d n sin β/cos α берут средние значения величин sin β и cos α.